АРМИРУЮЩИЙ КОРД СЛОЯ БРЕКЕРА

1. Армирующий корд слоя брекера, который предусматривается в армирующем слое брекера, который располагается между протектором и пакетом брекера в пневматической радиальной шине транспортного средства, содержащей упомянутый протектор и упомянутый пакет брекера, и который формируется путем спиральной намотки в виде полосы, содержащей по меньшей мере два корда, таким образом, чтобы она составляла угол от 0 до 5° с экваториальной плоскостью на упомянутом пакете брекера, и который формируется посредством скручивания вместе двух нитей из алифатического полиамида, отличающийся тем, что одна из упомянутых полиамидных нитей имеет линейную плотность в диапазоне 1300-1500 децитекс, а другая из упомянутых полиамидных нитей имеет линейную плотность в диапазоне 850-1000 децитекс.
2. Армирующий корд слоя брекера по п.1, отличающийся тем, что упомянутые полиамидные нити состоят из нейлона 6,6.
3. Армирующий корд слоя брекера по п.1, отличающийся тем, что упомянутые полиамидные нити состоят из нейлона 6.
4. Армирующий корд слоя брекера по п.1, отличающийся тем, что одна из упомянутых полиамидных нитей состоит из нейлона 6,6, а другая - из нейлона 6.
5. Армирующий корд слоя брекера по п.1, отличающийся тем, что упомянутые полиамидные нити получают путем соединения полимеров нейлон 6,6 и нейлон 6.
6. Армирующий корд слоя брекера по п.1, отличающийся тем, что уровень крутки упомянутых кордов находится в диапазоне 150-400 tpm.
7. Армирующий корд слоя брекера по п.1, отличающийся тем, что уровни предварительной крутки полиамидных нитей в направлении Z или S равны уровню крутки в направлении S или Z корда, который они образуют.
8. Армирующий корд слоя брекера по п.1, отличающийся тем, что разница между упомянутым уровнем предварительной крутки полиамидных нитей и упомянутым уровнем крутки корда составляет самое большее 20%.
9. Армирующий корд слоя брекера по п.1, отличающийся тем, что разница между уровнями предварительной крутки полиамидной нити, имеющей линейную плотность в диапазоне 1300-1500 децитекс, и полиамидной нити, имеющей линейную плотность в диапазоне 850-1000 децитекс, составляет самое большее 20%.
10. Армирующий корд слоя брекера по п.1, отличающийся тем, что одна из упомянутых полиамидных нитей имеет линейную плотность 1400 децитекс, а другая из упомянутых полиамидных нитей имеет линейную плотность 940 децитекс.
11. Армирующий корд слоя брекера по п.2, отличающийся тем, что доля полимера нейлон 6,6 в упомянутых нитях из нейлона 6,6, содержащихся в упомянутом корде, составляет по меньшей мере 90 мас.%.
12. Армирующий корд слоя брекера по п.3, отличающийся тем, что доля полимера нейлон 6 в упомянутых нитях из нейлона 6, содержащихся в упомянутом корде, составляет по меньшей мере 90 мас.%.